(57)【特許請求の範囲】
【請求項１】
袋織組織からなる膨張展開部と、前記膨張展開部に隣接して設けられた閉部とを備える袋織エアバッグであって、
前記膨張展開部と、前記閉部との境界部において、前記膨張展開部の一面側の織糸と、前記膨張展開部の他面側の織糸と、前記閉部の織糸とが接着成分により互いに接合されており、
前記袋織組織の織組織は前記膨張展開部の全体において同一であり、
前記境界部の近傍の前記膨張展開部及び前記境界部の近傍の前記閉部のいずれにも前記接着成分が接合しており、
前記閉部の織組織をｎ／ｍとした場合に、前記膨張展開部に隣接する閉部の織組織は、ｎが１〜４の整数であり、ｍが２〜４の整数であることを特徴とする袋織エアバッグ。
【請求項２】
前記膨張展開部及び前記閉部の各々の外表面に前記接着成分を用いてなるコーティング層が設けられている請求項１に記載の袋織エアバッグ。
【請求項３】
前記閉部は、前記膨張展開部に隣接する反転袋織部を有する請求項１又は２に記載の袋織エアバッグ。
【請求項４】
前記接着成分は、該接着成分を含有する溶液又は分散液として用いられ、前記溶液又は前記分散液の回転型粘度計により測定した２５℃における粘度が５〜３０Ｐａ・ｓである請求項１乃至３のうちのいずれか１項に記載の袋織エアバッグ。
【請求項５】
前記コーティング層の表面に主剤と硬化剤との反応により形成されるシリコーン樹脂からなる通気抑制層が設けられた請求項２乃至４のうちのいずれか１項に記載の袋織エアバッグ。
【請求項６】
カーテンシールドエアバッグとして用いられる請求項５に記載の袋織エアバッグ。
【発明の詳細な説明】
【技術分野】
【０００１】
本発明は、車両の衝突時に膨張し、展開して、乗員に加わる衝撃を吸収し、緩和する袋織エアバッグに関する。更に詳しくは、本発明は、インフレータから噴出されるエアが流入して膨張し、展開する膨張展開部と、それに隣接する閉部との境界部における織地間の目開きが抑制され、特に膨張展開部と閉部との間の境界部からのエア漏れが抑えられる袋織エアバッグに関する。
【背景技術】
【０００２】
従来、車両用のエアバッグは、膨張し、展開する袋状部と、袋状部からのエア漏れを抑えるため、袋状部の周縁部に設けられた閉部とを備える。また、膨張、展開時のエア漏れをより抑えるため、外表面にはシリコーン樹脂等からなるコーティング層が設けられている。このコーティング層を厚くするほどエア漏れは少なくなる。しかし、エアバッグは、通常、コンパクトに丸められ、又は折り畳まれ、車両の所定箇所に収納されるため、コーティング層を厚くした場合、エアバッグが剛直になり、丸めたり、折り畳んだりすることが容易でないばかりか、膨張、展開性能も低下することがある。
【０００３】
また、エア漏れは、エアバッグ全体を閉部と同様の緻密な織組織とすることによっても抑えることができ、このように緻密な織組織とすることは、コーティング層が設けられていない内部、例えば、袋状部と閉部との境界部を通じてのエア漏れの抑制にも有効である。特に、袋織エアバッグでは、袋状部と閉部との境界部における目開きによるエア漏れが問題であり、上述のように、緻密な織組織とすることは、境界部を通じてのエア漏れの抑制に有効である。しかし、エアバッグ全体を緻密な織組織とした場合、コーティング層を厚くしたときと同様に、エアバッグが剛直になり、同様に、丸めたり、折り畳んだりすることが容易でなく、膨張、展開性能も低下することがある。
【０００４】
前述のようなエア漏れを抑え、エアバッグの気密性を確保するための各種の方法が提案されており、例えば、布帛の少なくとも片面が樹脂で被覆されており、少なくとも一部の単糸が樹脂で包囲され、他は包囲されていないエアバッグ基布が知られている（例えば、特許文献１参照。）。そして、空気遮断性、収納コンパクト性、樹脂被膜の接着性等に優れていると説明されている。また、二重織の袋織部と、この周囲に接合境界部を介して連続する一重織部とを備える袋織エアバッグの表面に、膨張展開状態での気密性を保持するコーティング層を形成する方法が知られている（例えば、特許文献２参照。）。そして、この袋織エアバッグでは、接合境界部のみに第１コーティング層が形成され、表面全面に第２コーティング層が形成されている。
【先行技術文献】
【特許文献】
【０００５】
【特許文献１】特開２００４−１２４３２１号公報
【特許文献２】特開２００３−１２６７４６号公報
【発明の概要】
【発明が解決しようとする課題】
【０００６】
しかし、特許文献１に記載されたエアバッグ基布では、基布が袋織であること、及び特に袋状部と閉部との境界部におけるエア漏れの抑制については何ら言及されていない。また、特許文献２に記載された袋織エアバッグでは、第１コーティング層の形成に用いる第１コート剤として、第２コーティング層の形成に用いる第２コート剤より高粘度のコート剤が使用されている。そのため、エアバッグの膨張展開時にエア漏れし易い接合境界部にコート剤が浸透し難く、エア漏れが十分に抑えられないことがあると考えられ、袋織部と一重織部との接合境界部における気密性の更なる向上が必要とされる。
【０００７】
本発明は、前述の従来の状況に鑑みてなされたものであり、膨張展開部と、隣接する閉部との境界部において、各々の織糸を熱可塑性樹脂等の接着成分により接合することで、インフレータから噴出されるエアが流入して膨張し、展開する膨張展開部と、それに隣接する閉部との境界部における織地間の目開きが抑制され、特に膨張展開部と閉部との境界部からのエア漏れが抑えられる袋織エアバッグを提供することを目的とする。
【課題を解決するための手段】
【０００８】
本発明は、以下のとおりである。
１．袋織組織からなる膨張展開部と、前記膨張展開部に隣接して設けられた閉部とを備える袋織エアバッグであって、
前記膨張展開部と、前記閉部との境界部において、前記膨張展開部の一面側の織糸と、前記膨張展開部の他面側の織糸と、前記閉部の織糸とが接着成分により互いに接合されており、
前記袋織組織の織組織は前記膨張展開部の全体において同一であり、
前記境界部の近傍の前記膨張展開部及び前記境界部の近傍の前記閉部のいずれにも前記接着成分が接合しており、
前記閉部の織組織をｎ／ｍとした場合に、前記膨張展開部に隣接する閉部の織組織は、ｎが１〜４の整数であり、ｍが２〜４の整数であることを特徴とする袋織エアバッグ。
２．前記膨張展開部及び前記閉部の各々の外表面に前記接着成分を用いてなるコーティング層が設けられている前記１．に記載の袋織エアバッグ。
３．前記閉部は、前記膨張展開部に隣接する反転袋織部を有する前記１．又は２．に記載の袋織エアバッグ。
４．前記接着成分は、該接着成分を含有する溶液又は分散液として用いられ、前記溶液又は前記分散液の回転型粘度計により測定した２５℃における粘度が５〜３０Ｐａ・ｓである前記１．乃至３．のうちのいずれか１項に記載の袋織エアバッグ。
５．前記コーティング層の表面に主剤と硬化剤との反応により形成されるシリコーン樹脂からなる通気抑制層が設けられた前記２．乃至４．のうちのいずれか１項に記載の袋織エアバッグ。
６．カーテンシールドエアバッグとして用いられる前記５．に記載の袋織エアバッグ。
【発明の効果】
【０００９】
本発明の袋織エアバッグは、膨張展開部と閉部との境界部における各々の織糸間が熱可塑性樹脂等の接着成分により互いに接合されているため、境界部における織地間の目開きが十分に抑制され、エア漏れが抑えられるため、膨張後、所定時間、所要内圧が保持される。また、境界部からのエア漏れがより十分に抑えられるため、膨張展開部等の外表面のコーティング層を通常より薄くすることもでき、これによって、丸めたり、折り畳んだりすることが容易となり、且つ優れた膨張、展開性能を有する袋織エアバッグとすることができる。
また、膨張展開部及び閉部の各々の外表面に、前述の織糸間を接合する接着成分を用いてなるコーティング層が設けられている場合は、境界部の織糸間が接合されて目開きが抑えられるばかりでなく、袋織エアバッグの全面の気密性を高めることもでき、特にコーティング層が従来に比べて薄いときであっても、所定時間経過後、通常のエアバッグに要求される所要内圧が十分に保持される。
更に、閉部が、膨張展開部に隣接する反転袋織部を有する場合は、織糸間が熱可塑性樹脂によって接合された境界部がより緻密になり、境界部での目開きが十分に抑制され、エア漏れが抑えられるとともに、より柔軟であって、収納するために丸めたり、折り畳んだりするときの作業性、及び膨張、展開性能の観点で、特に好ましい袋織エアバッグとすることができる。
【図面の簡単な説明】
【００１０】
【図１】膨張展開部と閉部との境界部において各々の織糸が接着成分により互いに接合されていることを説明するための模式図である。
【図２】図１の境界部を拡大した模式図である。
【図３】膨張展開部及び閉部の各々の外表面に上述の織糸間を接合する接着成分を用いてなるコーティング層が設けられている袋織エアバッグの一部の断面の模式図である。
【図４】膨張展開部に隣接する反転袋織部と、この反転袋織部に連設された一重織の織物組織とを有する閉部を説明するための模式図である。
【図５】膨張展開部に隣接する一重織の織物組織及びこれに連設される他の一重織の織物組織からなる閉部を説明するための模式図である。
【図６】図３のコーティング層の表面に更にシリコーン樹脂等を用いてなる通気抑制層が設けられている袋織エアバッグの一部の断面の模式図である。
【図７】膨張展開部及び閉部の各々の外表面にシリコーン樹脂等を用いてなる通気抑制層のみが設けられている従来の袋織エアバッグの一部の断面の模式図である。
【図８】カーテンシールドエアバッグの一例の模式的な平面図である。
【図９】膨張展開部と閉部との境界部の織糸間が接合されているときと、接合されていないときとの、境界部に加わる荷重と目開きとの相関を比較して表すグラフである。
【発明を実施するための形態】
【００１１】
以下、本発明を、図も参照しながら詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
本発明の袋織エアバッグ１（図３〜６参照、以下、「エアバッグ」ということもある。）は、袋織組織からなる膨張展開部１１と、膨張展開部１１に隣接して設けられた閉部１２とを備える。また、膨張展開部１１と、閉部１２との境界部Ａ（図１、２参照）において、膨張展開部１１の一面側の織糸と、他面側の織糸と、閉部１２の織糸とが熱可塑性樹脂等の接着成分２により互いに接合されている（図１、２参照）。更に、袋織組織の織組織は膨張展開部１１の全体において同一であり、境界部の近傍の膨張展開部１１及び境界部の近傍の閉部１２のいずれにも接着成分が接合している。また、閉部１２の織組織をｎ／ｍとした場合に、少なくとも膨張展開部１１に隣接する閉部１２の織組織は、ｎが１〜４の整数であり、ｍが２〜４の整数である。即ち、膨張展開部１１に隣接する閉部１２の織組織は１／１組織ではない。
【００１３】
（１）膨張展開部
前記「膨張展開部１１」は袋織組織からなり、車両が衝突したとき、インフレータからの噴出エアが内部に流入することにより、膨張し、展開して、乗員の頭部、顔面、胸部等に加わる衝撃が緩和される。膨張展開部１１は、二重織りにより形成され、一面側及び他面側の各々の織地の織物組織は特に限定されず、例えば、平織組織、斜子組織、斜文組織、朱子組織等の各種の織物組織とすることができる。また、膨張展開部１１の織組織も特に限定されず、１／１袋組織、２／１袋組織、１／２袋組織、２／２袋組織、２／３袋組織、３／３袋組織、３／２袋組織等とすることができる。これらの織組織のうち、１／１袋組織、２／１袋組織、１／２袋組織、特に１／１袋組織では、膨張展開部１１が剛直になることがあるため、その場合は２／２袋組織等の他の織組織とすることが好ましい。
【００１４】
（２）閉部
前記「閉部１２」は、膨張展開部１１の端縁部に隣接して設けられ、膨張展開部１１が膨張し、展開して所定の立体形状となるように、膨張展開部１１に流入したエアの漏洩を抑えるための通気度の低い帯状部である。閉部１２の織物組織は、流入したエアの漏洩を十分に抑えることができる限り、特に限定されない。この閉部１２の織物組織は、例えば、袋織組織、平織組織、斜子組織、斜文組織、朱子組織等の各種の織物組織とすることができる。
【００１５】
また、閉部１２は、エアバッグ１の端縁部からのエア漏れが抑えられる限り、１種の織物組織のみからなっていてもよいが、エア漏れをより十分に抑えるため、異なる織物組織又は同じ織物組織であっても織組織が異なる閉部１２が連設されていてもよい（図４の閉部１２１〜１２３、図５の閉部１２２〜１２４参照）。この場合、織物組織及び／又は織組織の異なる閉部１２１〜１２４の各々の連設される順序は特に限定されないが、膨張展開部１１と閉部１２との境界部Ａにおける織糸間を十分に接合させ、目開きをより抑制するためには、閉部１２は、膨張展開部１１に隣接する反転袋織組織からなる反転袋織部１２１（図４参照）を有していることが好ましい。
【００１６】
上述の反転袋織部１２１では、その下布が、隣接する膨張展開部１１の袋織組織の上布を構成する経糸及び緯糸によって形成され、上布が、隣接する膨張展開部１１の袋織組織の下布を構成する経糸及び緯糸によって形成されている。更に、閉部１２の幅方向には、２以上の反転袋織部が隣接して設けられていてもよく、２以上の反転袋織部が平織部等を介して設けられていてもよい。２以上の反転袋織部が隣接して設けられている場合、隣接する各々の反転袋織部は、一方の下布が他方の上布を構成する経糸及び緯糸によって形成され、一方の上布が他方の下布を構成する経糸及び緯糸によって形成される。また、閉部１２は、一重織りの平織部等のみにより形成されていてもよい（図５参照）。
【００１７】
更に、閉部１２の織組織をｎ／ｍとした場合に、少なくとも膨張展開部１１に隣接する閉部１２の織組織は、ｎは１〜４の整数であり、ｍは２〜４の整数である。即ち、膨張展開部１１に隣接する閉部１２の織組織は、１／１組織を除く織組織である。例えば、膨張展開部１１に隣接する閉部１２の織物組織が袋織組織である場合、その織組織は、２／１袋組織、１／２袋組織、２／２袋組織、２／３袋組織、３／３袋組織、３／２袋組織等とすることができる。
【００１８】
また、膨張展開部１１に隣接する閉部１２の織物組織が一重織りである場合、その織組織は、１／２組織、２／１組織、２／２組織、２／３組織、３／２組織、３／３組織、３／４組織、４／３組織、４／４組織等とすることができる。より具体的には、２／２平組織、３／３平組織、１／２斜子組織、２／１斜子組織、３／３斜子組織等とすることができる。更に、膨張展開部１１に隣接する閉部１２１（図４参照）、及び閉部１２２（図５参照）等に連設される閉部（図４の閉部１２２、１２３、図５の閉部１２３、１２４等）の織組織は特に限定されず、上述の各種の織組織とすることができ、１／１組織であってもよい。
【００１９】
尚、上述の各種の織組織のうち、１／１組織（膨張展開部１１に隣接する、例えば、図４の閉部１２１、及び図５の閉部１２２は１／１組織ではない。）、２／１組織及び１／２組織、特に１／１組織では、エアバッグ１が剛直になり、収納するため丸めたり、折り畳んだりするときの作業がし難くなることがあるため、その場合は２／２組織等の他の織組織とすることが好ましい。
また、閉部１２の幅方向の糸本数は特に限定されないが、４〜８０本、特に１０〜５０本であることが好ましい。この範囲の本数であれば、境界部Ａにおける一面側の織地と他面側の織地との間の目開きを十分に抑制することができ、目開きによるエア漏れを抑えることができる。
【００２０】
（３）織糸の接合
膨張展開部１１と、閉部１２との境界部Ａ（図１、２参照）において、膨張展開部１１の一面側の織糸（経糸１１ａ、緯糸１１ｂ）と、膨張展開部１１の他面側の織糸（一面側と同様に、経糸１１ａ、緯糸１１ｂとする。）と、閉部１２の織糸（経糸１２ａ、緯糸１２ｂ）とが熱可塑性樹脂等の接着成分２により互いに接合されている。このように、境界部Ａにおいて各々の織糸が接着成分２により接合されていることにより、膨張展開部１１にエアが流入したときの一面側の織地と他面側の織地との間の目開きが抑制され、エア漏れが抑えられる。
【００２１】
接着成分２としては、各種の樹脂及びゴム（以下、樹脂等という。）を用いることができる。樹脂等としては、例えば、ポリウレタン系樹脂、ポリアクリル系樹脂、シリコーン系樹脂、ポリアミド系樹脂、ポリエステル系樹脂、ポリオレフィン系樹脂、フッ素系樹脂、シリコーン系ゴム、クロロプレン系ゴム、及びクロロスルフォン化ポリエチレン系ゴム等が挙げられる。また、これらの樹脂等は、織糸の材質によって選択することが好ましく、織糸間をより強固に接合することができる樹脂等が好ましい。例えば、織糸がポリアミド糸、ポリエステル糸であるときは、接着成分２はポリウレタン系樹脂、ポリアクリル系樹脂等であることが好ましい。
【００２２】
更に、樹脂等により織糸間を接合させる方法は、特に限定されないが、例えば、膨張展開部１１及び閉部１２に用いられる基布の、エアバッグ１となったときに外表面となる側に、樹脂等を含有する溶液又は分散液を吹き付け、必要に応じて加熱し、媒体を除去する方法等が挙げられる。このように、膨張展開部１１と閉部１２との境界部Ａにおいて、織糸間を樹脂等により接合することにより、前述のように、膨張展開部１１にエアが流入したときの、境界部Ａにおける目開きを抑制することができ、境界部Ａからのエア漏れを十分に抑えることができる。
【００２３】
樹脂等を含有する溶液又は分散液をそれぞれの織糸間に十分に含浸させるためには、溶液又は分散液の粘度が低いことが好ましい。この粘度は、樹脂等の種類、及び含有量等により調整することができるが、含有量が過少であると、粘度は低下するものの、織糸間を接合するための樹脂等が少なくなり、十分に接合することができないことがある。そのため、含浸のし易さと、十分な接合とを勘案して粘度を設定することが好ましい。この粘度は特に限定されないが、回転型粘度計（ブルックフィールド社製、型式「Ｂ型」）により測定した２５℃における粘度が１〜１００Ｐａ・ｓ、特に５〜５０Ｐａ・ｓ、更に５〜３０Ｐａ・ｓであることが好ましい。
【００２４】
また、織糸間の接合のために供給される樹脂等は、基布への溶液又は分散液の塗布量によって変量するため、溶液又は分散液の粘度によって織糸間に供給される樹脂量等が適量となるように塗布量を調整することが好ましい。基布への溶液又は分散液の塗布量は、１〜２０ｇ／ｍ２、特に３〜１０ｇ／ｍ２、更に３〜７ｇ／ｍ２であることが好ましい。更に、溶液又は分散液の粘度が５〜３０Ｐａ・ｓであり、且つ塗布量が３〜７ｇ／ｍ２であることが特に好ましい。このような粘度及び塗布量であれば、塗布の作業が容易であるとともに、織糸間に適量の樹脂等が供給され、織糸間が十分に接合されて境界部Ａにおける目開きがより抑制され、エア漏れがより抑えられる。
【００２５】
（４）コーティング層の形成
上述のように、膨張展開部１１と、閉部１２との境界部Ａにおいて、各々の織糸間が熱可塑性樹脂等の接着成分２により互いに接合され、境界部Ａにおける目開きが抑制され、エア漏れが抑えられる。この他、エアバッグ１全体としてのエア漏れをより抑えるため、通常、膨張展開部１１及び閉部１２の各々の外表面にコーティング層が設けられる。このコーティング層として、織糸間の接合に用いられた接着成分２を用いることもできる（図３のコーティング層２１参照）。この場合、コーティング層２１の形成に用いられる溶液又は分散液の粘度、塗布量等は織糸間の接合のときと同様でよい。また、必要とされる通気性等によって、溶液又は分散液の粘度、塗布量等を適宜調整することもできる。
【００２６】
更に、コーティング層２１の場合、溶液又は分散液の粘度が、前述の範囲、特に５〜３０Ｐａ・ｓである場合、塗布量は、１〜２０ｇ／ｍ２、特に３〜１０ｇ／ｍ２、更に３〜７ｇ／ｍ２で十分であり、これにより、通気性が抑制され、エア漏れが十分に抑えられる。一方、従来、基布の通気性を抑制するため用いられることが多い主剤と硬化剤との反応により形成されるシリコーン樹脂等からなる通気抑制層３（図７参照）では、同等の通気性を達成するためには、層厚をより厚くする必要がある。例えば、主剤と硬化剤との反応により形成されるシリコーン樹脂層の場合、混合液の粘度は、通常、５０〜２００Ｐａ・ｓと高く、且つ塗布量も、１０〜１００ｇ／ｍ２、特に２０〜７０ｇ／ｍ２、更に２０〜５０ｇ／ｍ２と多くする必要がある。このように、上述のシリコーン樹脂からなる通気抑制層３の形成に用いる主剤と硬化剤との混合物は粘度が高く、必ずしも作業性がよいとはいえない。
【００２７】
また、膨張展開部１１及び閉部１２の各々の外表面のコーティング層としては、織糸間の接合に用いられる接着成分２を用いてなるコーティング層２１（図３参照）の他、このコーティング層２１の表面に、上述のような、主剤と硬化剤との反応により形成されるシリコーン樹脂等からなる通気抑制層３を更に設けることもできる（図６参照）。このように、織糸間を接着成分２により接合したうえで、膨張展開部１１及び閉部１２の各々の外表面にコーティング層２１及び通気抑制層３を設けた場合、エアバッグ１全体としての通気性が特に十分に抑えられ、車両がロールオーバーしたときなどに、乗員の頭部等を十分に保護するため、所定時間、内圧が保持されることが要求されるカーテンシールドエアバッグ（図８参照）等としても用いることができる。
【００２８】
（５）糸の材質、繊度等
本発明の袋織エアバッグ１の製造には、合成樹脂からなるフィラメントが用いられ、このフィラメントとしては、マルチフィラメントとモノフィラメントとがあるが、通常、マルチフィラメントが用いられる。フィラメントの材質は特に限定されず、各種の合成樹脂からなるフィラメントを用いることができる。この合成樹脂としては、ナイロン６、ナイロン６６等のポリアミド系樹脂、ポリエチレンテレフタレート、ポリブチレンテレフタレート、ポリトリメチレンテレフタレート等のポリエステル系樹脂、ポリアクリル系樹脂、ポリプロピレン等のポリオレフィン系樹脂などが挙げられる。合成樹脂としては、特にポリアミド系樹脂及びポリエステル系樹脂が好ましく、ポリアミド系樹脂がより好ましい。
【００２９】
マルチフィラメント等の合成樹脂フィラメントの繊度は特に限定されず、エアバッグ１の種類、及び平面形状、寸法等により、適宜の繊度のマルチフィラメント等を用いることが好ましい。繊度は２３５〜７００デシテックス、特に３５０〜４７０デシテックスであることが好ましい。マルチフィラメント等の繊度が２３５〜７００デシテックスであれば、エア漏れを十分に抑えることができる膨張展開部１１及び閉部１２を形成することができるとともに、収納のために丸めたり、折り畳んだりすることが容易なエアバッグ１とすることができ好ましい。
【００３０】
また、マルチフィラメントの場合、このマルチフィラメントを構成するフィラメント数は特に限定されず、その繊度等によって設定することができるが、３６〜２００本、特に７２〜１４４本であることが好ましい。
【００３１】
更に、織り密度も特に限定されず、フィラメントの繊度、並びにマルチフィラメントであるときは、マルチフィラメントを構成するフィラメントの繊度及びフィラメント数等によって設定することができる。この織り密度は、経方向、緯方向ともに、３０〜８０本／ｉｎｃｈ、特に４０〜７０本／ｉｎｃｈとすることができる。
【００３２】
（６）エアバッグの種類
本発明の袋織エアバッグ１の種類は特に限定されず、運転席エアバッグ、助手席エアバッグ、サイドエアバッグ、ニーエアバッグ及びＩＴＳヘッド・エアバッグ、カーテンシールドエアバッグ等の各種の自動車用エアバッグとして用いることができ、特に、外表面に設けられるコーティング層（通気抑制層）によっては、所定時間、十分な内圧が保持されることが要求されるカーテンシールドエアバッグとして用いることもできる。
【実施例】
【００３３】
以下、実施例により本発明を具体的に説明する。
実施例１
ポリアミド製の１０８本のフィラメントにより構成される繊度３５０デシテックスのマルチフィラメントを使用し、基布を製造した。膨張展開部１１となる袋織組織の基布の織組織は２／２組織とし、閉部１２は、膨張展開部１１の側から、膨張展開部１１に隣接する反転袋織部１２１、この反転袋織部に連設された２／２平織部１２２とした。更に、基布の全外表面に、粘度３０Ｐａ・ｓのウレタン分散液を塗布量が５ｇ／ｍ２となるように塗布し、乾燥して、膨張展開部１１と閉部１２との境界部Ａに分散液を含浸させ、織糸間を接合させるとともに、コーティング層２１を形成した。
【００３４】
比較例１
実施例１と同様にして基布を製造し、基布の全外表面に、シリコーン樹脂主剤と硬化剤との混合液（粘度５０Ｐａ・ｓ）を塗布量が３０ｇ／ｍ２となるように塗布し、乾燥して通気抑制層３を形成した。
【００３５】
その後、実施例１及び比較例１の各々の袋織エアバッグ１の膨張展開部１１と閉部１２との境界部の目開きを、膨張展開部の１１ａ、１１ｂを把持し、１８０°逆方向に引っ張ることにより、閉部１２の境界部を押し広げるようにして測定し、膨張展開部１１の端部の一面側と他面側の各々の織地が剥離し、目開きする目開き量を評価した。結果を図９に記載する。
【００３６】
図９によれば、ウレタン分散液を用いた実施例１と、シリコーン混合液を用いた比較例１とでは、荷重７５０Ｎまでは目開き量に殆ど差はないが、荷重が７５０Ｎを越えた後は目開き量に差があり、実施例１と比べて比較例１の目開き量が大きく、しかも荷重の増加とともに目開き量の差が大きくなっていることが分かる。これは、実施例１では、境界部Ａにウレタン分散液が浸透して含浸され、織糸間が接着成分２であるウレタン樹脂によって接合されているのに対して、比較例１では、シリコーン混合液は、基布の表面近傍のみに塗布され、境界部に含浸されず、織糸間が接合されていないためである。
【００３７】
尚、前述の記載は単に説明を目的とするものでしかなく、本発明を限定するものと解釈されるものではない。本発明を典型的な実施形態を挙げて説明したが、本発明の記述及び図示において使用された文言は、限定的な文言ではなく、説明的および例示的なものであると理解される。ここで詳述したように、その形態において本発明の範囲又は精神から逸脱することなく、添付の特許請求の範囲内で変更が可能である。ここでは、本発明の詳述に特定の構造、材料及び実施形態を参照したが、本発明をここにおける開示事項に限定することを意図するものではなく、寧ろ、本発明は添付の特許請求の範囲内における、機能的に同等の構造、方法、使用の全てに及ぶものとする。
【産業上の利用可能性】
【００３８】
本発明は、車両用の袋織エアバッグの技術分野において利用することができる。特に、膨張展開部と閉部との境界部における目開きが抑制され、エア漏れが十分に抑えられる袋織エアバッグの技術分野において有用である。また、外表面に設けられるコーティング層（通気抑制層）によっては、ロールオーバー時に有用なカーテンシールドエアバッグ等の技術分野においても好適に利用することができる。
【符号の説明】
【００３９】
１；袋織エアバッグ、１１；膨張展開部、１１ａ；膨張展開部の経糸、１１ｂ；膨張展開部の緯糸、１２；閉部、１２ａ；閉部の経糸、１２ｂ；閉部の緯糸、１２１；反転袋織部、１２２、１２３、１２４；一重織部、１３；外周縁、２；接合樹脂、２１；接着成分を用いてなるコーティング層、３；通気抑制層、１００；カーテンシールドエアバッグ、４；エア導入口。
【図１】
0005772484.tif 000002
【図２】
0005772484.tif 000003
【図３】
0005772484.tif 000004
【図４】
0005772484.tif 000005
【図５】
0005772484.tif 000006
【図６】
0005772484.tif 000007
【図７】
0005772484.tif 000008
【図８】
0005772484.tif 000009
【図９】
0005772484.tif 000010